REVENDICATIONS 1. Diaphragme microporeux susceptible d'être obtenu par filtration au travers d'un support poreux, d'une dispersion aqueuse dépourvue de fibres d'amiante et de fibres de titanate, comprenant des fibres organiques, au moins un liant choisi parmi les polymères halogénés, au moins un agent porogène et des particules minérales de structure non fibreuse. 2. Diaphragme selon la revendication précédente, caractérisé en ce que les particules minérales présentent une granulométrie telle que leur taille moyenne est inférieure à 150 Nm. 3. Diaphragme selon la revendication précédente, caractérisé en ce que les particules minérales les particules présentent une granulométrie telle que leur taille moyenne est d'au moins 10 pm, et dé préférence comprise entre 10 et 50 Nm. 4. Diaphragme selon l'une quelconque des revendications précédentes, caractérisé en ce que les particules sont des particules de silicates hydratés comprenant au moins du magnésium et/ou de l'aluminium et/ou du potassium. 5. Diaphragme selon la revendication 4, caractérisé en ce que les particules sont des particules de talc ou de mica. fi. Diaphragme selon l'une des revendications précédentes, caractérisé en ce que les particules minérales présentent une structure plaquettaire. 7. Diaphragme selon l'une quelconque des revendications précédentes, caractérisé en ce que la teneur en particules minérales est comprise entre 30 et 100 parties en poids, pour 100 parties en poids de fibres organiques. 8. Diaphragme selon l'une quelconque des revendications précédentes, caractérisé en ce que les fibres organiques sont à base d'un polymère halogéné choisi parmi les homopolymères ou copolymères dérivés au moins en partie de monomères oléfiniques substitués par des atomes de fluor ou substitués par une combinaison d'atomes de fluor et de l'un au moins des atomes de chlore, de brome ou d'iode par monomère, et de préférence, le polytétrafluoroéthylène. 9. Diaphragme selon l'une quelconque des revendications précédentes, caractérisé en ce que le polymère halogéné mis en oûuvre en tant que liant est choisi parmi les homopolymères ou copolymères dérivés au moins en partie de monomères oléfiniques substitués par des atomes de fluor ou substitués par une combinaison d'atomes de fluor et de l'un au moins des atomes de chlore, de brome ou d'iode par monomère, et de préférence le polytétrafluoroéthylène. 10. Diaphragme selon l'une quelconque des revendications précédentes, caractérisé en ce que teneur en liant représente plus particulièrement 20 à 50 parties en poids, pour 100 parties en poids de fibres organiques. 11. Diaphragme selon l'une quelconque des revendications précédentes, caractérisé en ce que l'agent porogène est choisi parmi les composés que l'on peut éliminer par voie chimique ou par voie thermique, ou un mélange de tels composés. 12. Diaphragme selon la revendication précédente, caractérisé en ce que l'agent porogène est la silice. 13. Diaphragme selon la revendication 11, caractérisé en ce que l'agent porogène est choisi parmi les systèmes nanoparticulaires (latex de taille inférieure à 100 nm). 14. Diaphragme selon l'une quelconque des revendications précédentes, caractérisé en ce que la teneur en agent porogène est comprise entre 20 et 100 parties en poids, pour 100 parties en poids de fibres organiques. 15. Diaphragme selon l'une quelconque des revendications précédentes, caractérisé en ce que la dispersion comprend au moins un tensioactif, ou au moins un agent épaississant, ou leurs mélanges. 16. Diaphragme selon l'une quelconque des revendications précédentes, caractérisé en ce que la dispersion comprend des fibres de carbone ou de graphite. 17. Diaphragme selon la revendication précédente, caractérisé en ce que la teneur en fibres de carbone, de graphite, ou leur mélange, est comprise entre 2 et 10 parties en poids pour 100 parties en poids de fibres organiques. 18 Diaphragme selon l'une quelconque des revendications précédentes, caractérisé en ce que le support poreux peut être une autre nappe fibreuse, une surface métallique présentant des ouvertures dont la taille est comprise entre 20 Nm et 5 mm, ou bien la combinaison de ces deux types de support. 19. Association caractérisée en ce quelle comprend le diaphragme selon l'une des revendications 1 à 18 et une nappe fibreuse, ou précathode, susceptible d'être obtenue par dépôt par filtration à travers un support poreux d'une dispersion comprenant des fibres dont une partie est conductrice de l'électricité, au moins un liant choisis parmi les polymères halogénés, au moins un agent électrocatalytique, au moins un agent porogène. 20. Association selon la revendication précédente, caractérisée en ce que le support poreux est constitué par une surface métallique présentant des ouvertures dont la taille est comprise entre 20 Nm et 5 mm, ou cathode élémentaire. 21. Association selon l'une des revendications 19 ou 20, caractérisée en ce que l'on trouve d'une face vers l'autre, le diaphragme, la précathode, le support constitué par la cathode élémentaire. 22. Préparation du diaphragme selon l'une quelconque des revendications 1 à 18, caractérisé en ce que l'on met en oeuvre les étape suivantes a) on prépare une dispersion comprenant des fibres organiques, au moins un liant choisi parmi les polymères halogénés, au moins un agent porogène et des particules minérales de structure non fibreuse, b) on dépose par filtration sous vide, et à travers un support poreux, la dispersion ainsi obtenue, c) on élimine le liquide et, si nécessaire, on sèche la nappe fibreuse formée, d) on fritte la nappe fibreuse, e) on élimine, si nécessaire, l'agent porogène. 23. Préparation de l'association selon l'une quelconque des revendication 19 à 21, caractérisé en ce que l'on met en ceuvre les étapes suivantes a) on prépare une suspension aqueuse comprenant les fibres, dont une partie est conductrice de l'électricité, au moins un liant choisi parmi les polymères halogénés, au moins un agent électrocatalytique, au moins un agent porogène, b) on dépose une nappe fibreuse par filtration sous vide programmé de ladite dispersion à travers un support poreux, c) on élimine le liquide et l'on sèche, si nécessaire, la nappe fibreuse formée, constituant la précathode, d) on fritte éventuellement la précathode, e) on élimine éventuellement l'agent porogène, f) on dépose sur la précathode, par filtration sous vide programmé, une dispersion aqueuse, comprenant des fibres organiques, au moins un liant choisi parmi les polymères halogénés, au moins un agent porogène et des particules minérales de structure non fibreuse, g) on élimine le liquide et l'on sèche éventuellement le diaphragme ainsi formé, h) on fritte l'ensemble, i) on élimine si nécessaire l'agent porogène. 24. Procédé selon l'une quelconque des revendications 22 ou 23, caractérisé en ce que l'élimination de l'agent porogène a lieu en effectuant un traitement chimique du diaphragme, de la nappe ou de leur association, avec une solution alcaline. 25. Procédé selon l'une quelconque des revendication 22 à 24, caractérisé en ce que l'élimination de l'agent porogène a lieu lors de la première utilisation du diaphragme ou de l'association. 26. Procédé selon l'une quelconque des revendication 22 à 25, caractérisé en ce que l'élimination de l'agent porogène a lieu en mettant en oeuvre un traitement thermique, de préférence celui correspondant à l'étape de frittage. 27. Utilisation du diaphragme selon l'une quelconque des revendications 1 à 18, ou d'une association selon l'une quelconque des revendications 19 à 22, pour l'électrolyse de solutions aqueuses d'halogénure de métal alcalin.